(57)【特許請求の範囲】
【請求項１】
切削加工用インサートの逃げ面に、切れ刃稜線と平行に複数の溝が形成され、該溝は、テラス幅５〜２５μｍ、溝幅１〜５μｍ、溝高さ０．５〜６μｍの溝形状を有することを特徴とする切削加工用インサート。
【請求項２】
切削加工用インサートが、立方晶窒化ほう素基焼結体で構成されていることを特徴とする請求項１に記載の切削加工用インサート。
【請求項３】
切削加工用インサートが、多結晶ダイヤモンド基焼結体で構成されていることを特徴とする請求項１に記載の切削加工用インサート。
【発明の詳細な説明】
【技術分野】
【０００１】
この発明は、立方晶窒化ほう素基焼結体、多結晶ダイヤモンド基焼結体等で構成された切削加工用インサートに関し、特に、合金鋼、軸受鋼等の焼入れ材からなる高硬度鋼の仕上げ切削加工あるいはＡｌ合金、Ｃｕ合金等の非鉄金属材料の仕上げ切削加工において、境界摩耗の発生を抑制し得るとともに、すぐれた仕上げ面精度を長期の使用にわたって維持し得る切削加工用インサートに関するものである。
【背景技術】
【０００２】
従来、仕上げ切削加工用インサートとしては、立方晶窒化ほう素（以下、ｃＢＮで示す）基焼結体、多結晶ダイヤモンド（以下、ＰＣＤで示す）基焼結体等が用いられているが、仕上げ切削加工における被削材の仕上げ面精度の向上を目的として種々の提案がなされている。
例えば、特許文献１に示されるように、ｃＢＮ基焼結体製切削工具の表面（特に、すくい面）にＴｉＮ皮膜を形成した切削工具（従来インサート１という）は、切屑の溶着を抑制することができるため、溶着発生を原因とする仕上げ面精度の低下を防止し得るとされている。
また、例えば、特許文献２に示されるように、摩耗境界部分に、複数の曲率半径のコーナ群を備えたインサート（従来インサート２という）を用いて切削加工を行うことにより、被削材の仕上げ面精度を改善できることが知られている。
【先行技術文献】
【特許文献】
【０００３】
【特許文献１】特開平７−７５９０２号公報
【特許文献２】特表平１０−５００３６３号公報
【発明の概要】
【発明が解決しようとする課題】
【０００４】
しかし、上記の従来インサートを用いて仕上げ切削加工を行った場合、例えば、従来インサート１を用いて高硬度被削材の仕上げ切削加工を行った場合には、ＴｉＮ皮膜が切削途中で剥離してしまうため、溶着抑制効果が持続せず、長期の使用に亘って十分な仕上げ面精度を維持できないという問題点があり、また、従来インサート２を用いて高硬度被削材の仕上げ切削加工を行った場合には、大きな曲率半径のコーナ部において切削抵抗が大きくなるため、ビビリが発生しやすく、これによって十分に満足できる仕上げ面精度は得られないという問題点があった。
さらに、ＰＣＤ（多結晶ダイヤモンド）基焼結体製切削加工用インサート（以下、ＰＣＤインサートという）についても、通常、Ａｌ合金、Ｃｕ合金等の仕上げ切削加工に用いられているが、摩耗の進行とともに溶着が激しくなるため、長期の使用に亘って、すぐれた仕上げ面精度を維持することができないという問題点があった。
【課題を解決するための手段】
【０００５】
そこで、本発明者等は、合金鋼、軸受鋼等の焼入れ材からなる高硬度鋼の仕上げ切削加工あるいはＡｌ合金、Ｃｕ合金等の非鉄金属材料の仕上げ切削加工において、すぐれた仕上げ面精度を長期の使用にわたって発揮すべく、境界摩耗の発生・進展を抑制することができるインサート形状について鋭意研究を行った結果、
ｃＢＮ基焼結体あるいはＰＣＤ基焼結体から所定形状のインサートを作製した後、図１（ａ）〜（ｃ）に示すように、インサートの逃げ面に、切れ刃稜線と平行に複数の溝を形成し、かつ、該溝のテラス幅、溝幅及び溝高さが特定の数値範囲になるように溝形状を定めたところ、ｃＢＮインサート及びＰＣＤインサートのいずれについても、境界摩耗の発生が低減され、その結果、長期の使用に亘って、すぐれた仕上げ面精度を維持しつつ、同時にすぐれた耐摩耗性を発揮し得ることを見出したのである。
【０００６】
この発明は、上記知見に基づいてなされたものであって、
「（１）  切削加工用インサートの逃げ面に、切れ刃稜線と平行に複数の溝が形成され、該溝は、テラス幅５〜２５μｍ、溝幅１〜５μｍ、溝高さ０．５〜６μｍの溝形状を有することを特徴とする切削加工用インサート。
（２）  切削加工用インサートが、立方晶窒化ほう素基焼結体で構成されていることを特徴とする請求項１に記載の切削加工用インサート。
（３）  切削加工用インサートが、多結晶ダイヤモンド基焼結体で構成されていることを特徴とする請求項１に記載の切削加工用インサート。」
を特徴とするものである。
【０００７】
以下、本発明について説明する。
図１に、本発明の切削加工用インサート（以下、単に、インサートという）一つの具体例を示すが、図１（ａ）は、切れ刃稜線と平行に複数の溝が形成された三角形状の本発明インサートの斜視外観図、図１（ｂ）は、同インサートの逃げ面の拡大図、図１（ｃ）は、同インサートの逃げ面の断面模式図である。
図１（ａ）に示すように、本発明インサートは、その逃げ面に、切れ刃稜線と平行に複数の溝（図１（ａ）では、５本の溝）が形成されており、このような本発明インサートを仕上げ切削加工に供した場合、切れ刃に生じた摩耗が次第に進展するが、図１（ｂ）に示すように、本発明インサートでは、切れ刃稜線と平行に複数の溝（図１（ｂ）の溝部）が設けられていることにより、該溝によって摩耗進行が食い止められ、その結果、境界摩耗（図１（ｂ）の境界摩耗）の発生・進展が抑制される。
したがって、本発明インサートでは、シャープな刃先を長期間の使用に亘って維持することができ、良好な仕上げ面精度が得られ、かつ、長期の使用に亘ってすぐれた耐摩耗性を発揮し、工具の長寿命化が図られる。
【０００８】
図１（ｃ）に、本発明インサートの溝の具体的な形状寸法の一例を示す。
図１（ｃ）では、５本の溝が形成され、各溝のテラス幅は２５μｍ、溝幅は５μｍ、溝高さは３μｍとされている。
本発明では、切れ刃稜線と平行に形成する溝のサイズは、それぞれ、テラス幅５〜２５μｍ、溝幅１〜５μｍ、溝高さ０．５〜６μｍとし、また、本発明で形成する溝の数は、２〜５本とすることが望ましい。
ここで、テラス幅が５μｍより小さくなると強度が不足して欠損が発生する可能性が高くなり、一方、２５μｍを超えると切削液の回りこみが不十分となることから、テラス幅は５〜２５μｍとする。
溝幅は、これが１μｍより小さくなると切削液を溝に保持することが難しくなり、一方、５μｍを超えると切屑が溝に入り込み溶着が発生しやすくなることから、溝幅は、１〜５μｍと定めた。
溝高さは、これが０．５μｍより小さくなると摩耗進行を分断する効果が少なくなり、一方、６μｍを超えるとテラス幅に対して溝が深くなりすぎてテラス部の破損を生じやすくなることから、溝高さは０．５〜６μｍと定めた。
【０００９】
本発明インサートにおいて、その逃げ面に、例えば、レーザー加工によって、切れ刃稜線と平行に複数の溝を形成することができるが、平滑な溝仕上げを行うためには、紫外域波長のレーザーを用いてレーザー加工を行うことが望ましい。
例えば、ＹＡＧレーザーの４倍波を用いて、出力１Ｗ、走査速度１０ｍｍ／ｓｅｃ、繰り返し１０ｋＨｚの条件でレーザー加工することにより、インサートのすくい面に、本発明で規定する形状・寸法の溝を、形成することができる。
【発明の効果】
【００１０】
本発明の切削加工用インサートは、その逃げ面に、切れ刃稜線と平行に所定形状の複数の溝が形成されていることによって、これを仕上げ切削加工に供した場合、上記溝によって、境界摩耗の発生・進展が抑制されるため、シャープな刃先を維持することができ、また、長期間の使用に亘って良好な仕上げ面精度とすぐれた耐摩耗性が得ることができる。
【図面の簡単な説明】
【００１１】
【図１】（ａ）は、切れ刃稜線と平行に複数の溝が形成された三角形状のインサートの斜視外観図、（ｂ）は、同インサートの逃げ面の拡大図、（ｃ）は、同インサートの逃げ面の断面模式図を示す。
【発明を実施するための形態】
【００１２】
つぎに、本発明の切削加工用インサートを実施例により具体的に説明する。
【実施例１】
【００１３】
最初に、ｃＢＮインサートの実施例について説明する。
（ａ）ｃＢＮインサートの硬質相を構成する１〜３μｍの平均粒径のｃＢＮ粉末と、結合相を構成する１〜３μｍのＴｉＮ粉末およびＡｌ２Ｏ３粉末とを、容量％にて、ｃＢＮ粉末：（ＴｉＮ粉末＋Ａｌ２Ｏ３粉末）＝１：１の割合となるように配合調製し、これをボールミルで７２時間、アセトンを用いて湿式混合する。
（ｂ）得られた混合粉末を乾燥後、油圧プレスにて１ＭＰａの圧力で成形する。
（ｃ）成形体を、真空中１Ｐａ、１０００℃×３０分の条件で熱処理し、揮発成分および粉末表面への吸着成分を除去する。
（ｄ）成形体とＷＣ超硬合金を積層し、圧力５Ｇａ、温度１５００℃、保持時間３０分の条件で超高圧高温処理し、ｃＢＮ焼結体を作製する。
（ｅ）ｃＢＮ焼結体をワイヤ放電加工機で所定寸法に切断する。
（ｆ）ＷＣ超硬合金製インサート本体のコーナ部に設けたくぼみに、切断したｃＢＮ片を重ねあわせ、９５０℃でＡｇ−Ｃｕ−Ｔｉ系ろう材でろう付けする。
（ｇ）上下面および外周研磨、ホーニング処理を施し、ＣＮＧＡ１２０４０８に規定する形状のｃＢＮインサート１〜１０を作製する。
（ｈ）上記で得たｃＢＮインサート１〜１０の逃げ面に、ＹＡＧレーザーの４倍波を用いて、出力１Ｗ、走査速度１０ｍｍ／ｓｅｃ、繰り返し１０ｋＨｚの条件でレーザー加工を施し、表１に示される寸法形状の溝を形成することにより、本発明インサート１〜１０を作製した。
【００１４】
比較のため、上記（ａ）〜（ｇ）にしたがってｃＢＮインサート１〜１０を作製した後、各インサートの逃げ面にレーザー加工を行い、表２に示される溝（本発明外の寸法形状の溝）を形成することにより、比較例インサート１〜１０を作製した。
【００１５】
上記本発明インサート１〜１０、比較例インサート１〜１０の溝の寸法形状については、レーザ顕微鏡により観察・測定した。測定箇所と方法は、インサートの刃先コーナ部と直線部の交点近傍の直線側で５点測定し平均値を求めた。また、図１（ｃ）に示すようにテラス幅、溝幅は溝の入口側の大きさとし、高さは溝の最大深さとした。
表１、表２に、溝の寸法形状を示す。
【００１６】
【表１】
0005464493.tif 000002
【００１７】
【表２】
0005464493.tif 000003
【００１８】
つぎに、上記本発明インサート１〜１０および比較例インサート１〜１０について、次の切削条件で合金鋼の焼入れ材の連続湿式仕上げ切削加工試験を行った。
被削材：  ＳＣｒ４２０の焼入れ材（ＨＲｃ６０）の丸棒、
切削速度：  ２００  ｍ／ｍｉｎ．、
送り：  ０．１５  ｍｍ／ｒｅｖ、
切込み：  ０．２  ｍｍ、
切削距離：  ２  ｋｍ、
本発明インサート１〜１０については、試験を開始し２０００ｍ切削後の仕上げ面粗さを触針式表面粗さ測定器により測定した。
比較例インサート１〜１０については、欠損等の発生を原因とし、切削距離２ｋｍに届かずに寿命に至ったため、寿命に至るまでの切削距離を測定した。  
これらの測定結果を表１、表２に示す。
【実施例２】
【００１９】
次に、ＰＣＤインサートの実施例について説明する。
（ａ）ＰＣＤインサートの硬質相を構成する６〜１２μｍの平均粒径のダイヤモンド粉末を、ダイヤモンド層厚みが１ｍｍになるように秤量し、ＷＣ超硬合金と積層し、圧力５．５Ｇａ、温度１５００℃、保持時間３０分の条件で超高圧高温処理し、ＰＣＤ焼結体を作製する。
（ｂ）ＰＣＤ焼結体をワイヤ放電加工機で所定寸法に切断する。
（ｃ）ＷＣ超硬合金製インサート本体のコーナ部に設けたくぼみに、切断したＰＣＤ片を重ねあわせ、８００℃でＡｇ−Ｃｕ−Ｔｉ−Ｉｎ系ろう材でろう付けする。
（ｄ）上下面および外周研磨、ホーニング処理を施し、ＴＮＧＡ１６０４０８に規定する形状のＰＣＤインサート１１〜２０を作製する。
（ｅ）上記で得たＰＣＤインサート１１〜２０の逃げ面に、ＹＡＧレーザーの４倍波を用いて、出力１Ｗ、走査速度１０ｍｍ／ｓｅｃ、繰り返し１０ｋＨｚの条件でレーザー加工を施し、表３に示される寸法形状の溝を形成することにより、本発明インサート１１〜２０を作製した。
【００２０】
比較のため、上記（ａ）〜（ｅ）にしたがってＰＣＤインサート１１〜２０を作製した後、各インサートの逃げ面にレーザー加工を行い、表４に示される溝（本発明外の寸法形状の溝）を形成することにより、比較例インサート１１〜２０を作製した。
【００２１】
上記本発明インサート１１〜２０、比較例インサート１１〜２０の溝の寸法形状については、レーザ顕微鏡により観察・測定した。測定方法と測定箇所の定義は、ｃＢＮインサートの場合と同様である。
表３、表４に、溝の寸法形状を示す。
【００２２】
【表３】
0005464493.tif 000004
【００２３】
【表４】
0005464493.tif 000005
【００２４】
つぎに、上記本発明インサート１１〜２０および比較例インサート１１〜２０について、次の切削条件で高Ｓｉ−Ａｌ合金の連続湿式仕上げ切削加工試験を行った。
被削材：  Ａ３９０−Ｔ６処理の丸棒、
切削速度：  １，０００  ｍ／ｍｉｎ．、
送り：  ０．１  ｍｍ／ｒｅｖ、
切込み：  ０．２  ｍｍ、
切削距離：  ２０  ｋｍ、
本発明インサート１１〜２０については、試験を開始し２００００ｍ切削後の仕上げ面粗さを触針式表面粗さ測定器により測定した。
比較例インサート１１〜２０については、欠損等の発生を原因とし、切削距離２０ｋｍに届かずに寿命に至ったため、寿命に至るまでの切削距離を測定した。  
これらの測定結果を表３、表４に示す。
【００２５】
表１〜４に示される結果から、本発明の切削加工用インサートは、その逃げ面に、切れ刃稜線と平行に所定形状の複数の溝が形成されていることによって、高硬度鋼の仕上げ切削加工においても、境界摩耗の発生・進展が抑制されるため、良好な仕上げ面精度が得ることができ、同時に、長期間の使用に亘ってすぐれた切削性能を発揮した。
これに対して、本発明で規定する溝形状から外れる溝を形成した比較例の切削加工用インサートでは、境界摩耗の発生・進展により短時間で欠損等が発生するため、短時間で使用寿命に至ることは明らかである。
【産業上の利用可能性】
【００２６】
この発明の切削加工用インサートは、ｃＢＮインサートを用いた高硬度鋼の仕上げ切削およびＰＣＤインサートを用いたＡｌ合金、Ｃｕ合金等の非鉄金属材料の仕上げ切削のいずれにおいても、すぐれた仕上げ面精度を長時間に亘って維持することが可能である。
【図１】
0005464493.tif 000006